(57)【要約】【課題】光沢による高度な意匠性を付与し得る紙製包装材を提供する。【解決手段】外層側から、絵柄層、紙基材、接着剤層及び金属層をこの順に有してなり、前記紙基材の密度が０．６７ｇ／ｃｍ３以下である、包装材。前記包装材は、包装材の外層側からＪＩＳ Ｚ８７４１：１９９７に準拠して測定した２０度鏡面光沢度の平均をＧ２０Ａ、前記２０度鏡面光沢度のバラツキをＧ２０σとした際に、下記式（１）を満たすものであることが好ましい。    ０．０７≦Ｇ２０σ／Ｇ２０Ａ  （１）【選択図】図１
2020045116.tif 000002
【特許請求の範囲】
【請求項１】
外層側から、絵柄層、紙基材、接着剤層及び金属層をこの順に有してなり、前記紙基材の密度が０．６７ｇ／ｃｍ３以下である、包装材。
【請求項２】
前記紙基材の坪量が１５〜３０ｇ／ｍ２である、請求項１に記載の包装材。
【請求項３】
前記紙基材のＪＩＳ  Ｐ８１１７：２００９に準拠した透気度が２０ｓ／１００ｍｌ以下である、請求項１又は２に記載の包装材。
【請求項４】
前記紙基材の絵柄層側の表面のＪＩＳ  Ｂ０６０１：２００１に準拠したカットオフ値０．８ｍｍにおける算術平均粗さＲａが２．８μｍ以上である、請求項１〜３の何れか１項に記載の包装材。
【請求項５】
前記包装材の外層側からＪＩＳ Ｚ８７４１：１９９７に準拠して測定した２０度鏡面光沢度の平均をＧ２０Ａ、前記２０度鏡面光沢度のバラツキをＧ２０σとした際に、下記式（１）を満たす、請求項１〜４の何れか１項に記載の包装材。
０．０７≦Ｇ２０σ／Ｇ２０Ａ  （１）
【請求項６】
前記金属層が金属箔又は金属蒸着膜である、請求項１〜５の何れか１項に記載の包装材。
【請求項７】
前記絵柄層がベタ印刷層を有し、前記ベタ印刷層が部分的に隙間を有する、請求項１〜６の何れか１項に記載の包装材。
【請求項８】
最内層にシーラント層を有する、請求項１〜７の何れか１項に記載の包装材。
【請求項９】
請求項１〜８の何れか１項に記載の包装材を用いてなる包装袋。
【請求項１０】
下記（１）〜（２）の工程を有する、包装材の製造方法。
（１）密度が０．６７ｇ／ｃｍ３以下の紙基材の外層側に、絵柄層形成用インキを塗布し、絵柄層を形成する工程。
（２）密度が０．６７ｇ／ｃｍ３以下の紙基材の内層側に、接着剤層及び金属層を積層する工程。
【請求項１１】
前記工程（１）の後に、包装材の厚み方向に圧力をかける工程を行う、請求項１０に記載の包装材の製造方法。
【発明の詳細な説明】
【技術分野】
【０００１】
本発明は、包装材、該包装材を用いた包装袋及び該包装材の製造方法に関する。
【背景技術】
【０００２】
各種の包装材では、高級感が求められる場合がある。高級感を付与するために、包装材の鏡面光沢度を高くする手段が行われている。
【０００３】
例えば、特許文献１では、紙基材上に、インキ層、パールインキ層を形成することにより、化粧紙に高級感を付与している。
【先行技術文献】
【特許文献】
【０００４】
【特許文献１】特開２０１３−１４１７６６号公報
【発明の開示】
【発明が解決しようとする課題】
【０００５】
特許文献１の化粧紙は、インキ層上の全面に形成したパールインキ層により光沢を付与し得るものである。しかし、特許文献１の化粧紙は、全面に形成したパールインキ層によって化粧紙の全面が光沢感を有し、くどい印象を受けるものであった。また、パールインキ層による光沢は、金属箔や金属蒸着膜等の金属層による光沢には劣ることから、特許文献１の化粧紙は光沢が十分であるとはいえないものであった。
【０００６】
本発明は、光沢により高度な意匠性を付与し得る紙製包装材、該包装材を用いた包装袋及び該包装材の製造方法を提供することを目的とする。
【課題を解決するための手段】
【０００７】
上記課題を解決するために、本発明は、以下の［１］〜［３］を提供する。
［１］外層側から、絵柄層、紙基材、接着剤層及び金属層をこの順に有してなり、前記紙基材の密度が０．６７ｇ／ｃｍ３以下である、包装材。
［２］上記［１］に記載の包装材を用いてなる包装袋。
［３］下記（１）〜（２）の工程を有する、包装材の製造方法。
（１）密度が０．６７ｇ／ｃｍ３以下の紙基材の外層側に、絵柄層形成用インキを塗布し、絵柄層を形成する工程。
（２）密度が０．６７ｇ／ｃｍ３以下の紙基材の内層側に、接着剤層及び金属層を積層する工程。
【発明の効果】
【０００８】
本発明の包装材及び包装袋は、従来品とは全く異なる光沢感に基づく高度な意匠性を付与することができる。また、本発明の包装材の製造方法は、前述した効果を奏する包装材を簡易に製造することができる。
【図面の簡単な説明】
【０００９】
【図１】本発明の包装材の一実施形態を示す断面図である。
【図２】本発明の包装材の他の実施形態を示す断面図である。
【図３】本発明の包装袋の一実施形態を示す背面図である。
【発明を実施するための形態】
【００１０】
［包装材］
本発明の包装材は、外層側から、絵柄層、紙基材、接着剤層及び金属層をこの順に有してなり、前記紙基材の密度が０．６７ｇ／ｃｍ３以下であるものである。
【００１１】
図１及び図２は、本発明の包装材１００の一実施形態を示す断面図である。
図１及び図２の包装材１００は、外層側から、絵柄層２０、紙基材１０、接着剤層３０及び金属層４０をこの順に有している。また、図１及び図２の包装材１００は、金属層４０の内層側にシーラント層５０を有している。また、図１の包装材１００は金属層４０が金属蒸着膜４１であり、図２の包装材１００は金属層４０が金属箔４２である。また、図２の包装材の絵柄層２０は、第１絵柄層２１、第２絵柄層２２及び第３絵柄層２３の積層構成となっている。
【００１２】
＜紙基材＞
本発明では、紙基材の密度が０．６７ｇ／ｃｍ３以下であることを要する。
紙基材の密度が０．６７ｇ／ｃｍ３以下であることは、紙基材内において空隙が多く存在することを意味している。そして、紙基材に空隙が多く存在することにより、該空隙を通して内層側に位置する金属層が局所的に透けて見え、かつ、該金属層の反射光は正反射光で反射強度が強いことから、局所的に強い金属光沢を発現できる。また、金属層が透ける箇所は、包装材の面内の無数の箇所に渡り、しかも、金属層が透ける箇所の形状、大きさ及び分布は、紙基材を構成する繊維の形状、大きさ及び分布と相補的関係のように視認されることから、あたかも、紙基材内に金属繊維が混ざり込んだような見え方となり、従来品とは全く異なる光沢感に基づく高度な意匠性を付与することができる。
また、紙基材の密度を０．６７ｇ／ｃｍ３以下とすることにより、紙基材上に形成した絵柄層に隙間が生じやすくなり、絵柄層及び紙基材を通して金属層を視認しやすくすることができ、上述した高度な意匠性を得やすくできる。隙間について補足すると、絵柄層形成後に包装材の厚み方向に圧力をかけた際に、絵柄層に隙間が生じやすくなる。絵柄層に隙間が生じる原因は、絵柄層のうち紙基材の繊維に密着していない箇所が、圧力が起因となりひび割れるためと考えられる。また、絵柄層に隙間が生じる箇所は、紙基材を構成する繊維の形状、大きさ及び分布と相補的関係のように視認されることから、該隙間によって紙の風合いが失われるどころか、該隙間から見える金属層の光沢により紙基材の質感を強調することができる。
【００１３】
紙基材の密度は０．６５ｇ／ｃｍ３以下であることが好ましく、０．６３ｇ／ｃｍ３以下であることがより好ましく、０．６０ｇ／ｃｍ３以下であることがさらに好ましい。
なお、密度が小さすぎると、金属層が透けすぎて意匠が不自然に感じられたり、紙基材の強度が低下したりする傾向がある。このため、紙基材の密度は０．５０ｇ／ｃｍ３以上であることが好ましく、０．５３ｇ／ｃｍ３以上であることがより好ましく、０．５５ｇ／ｃｍ３以上であることがさらに好ましい。
なお、本明細書において、紙基材の密度は、ＪＩＳ  Ｐ８１１８：２０１４に準拠して測定したものである。
【００１４】
紙基材の密度は、空隙の割合によって調整できる。
また、紙基材の密度を下げるためには、針葉樹パルプを主成分とすることが好ましい。針葉樹パルプは広葉樹パルプよりも繊維が長く、強度の低下を抑制しつつ紙基材に空隙を形成しやすい。なお、主成分とは、紙基材を構成するパルプの５０質量％以上であることを意味し、好ましくは７０質量％以上、より好ましくは９０質量％以上である。
【００１５】
紙基材は、坪量が１５〜３０ｇ／ｍ２であることが好ましく、１７〜２７ｇ／ｍ２であることがより好ましく、２０〜２５ｇ／ｍ２であることがさらに好ましい。
密度を０．６７ｇ／ｃｍ３以下としつつ坪量を１５ｇ／ｍ２以上とすることにより、嵩高く風合いに優れた紙基材としやすくできるとともに、紙基材の強度が低下することを抑制しやすくできる。なお、紙基材を嵩高くすることにより、絵柄層の絵柄が圧力等でひび割れしやすくなり、金属層を視認しやすくすることができる。
また、坪量を３０ｇ／ｍ２以下とすることにより、紙基材を通して金属層を視認しやすくできる。
なお、本明細書において、紙基材の坪量は、ＪＩＳ  Ｐ８１２４：２０１１に準拠して測定したものである。
【００１６】
紙基材は、ＪＩＳ  Ｐ８１１７：２００９に準拠した透気度が２０ｓ／１００ｍｌ以下であることが好ましく、１５ｓ／１００ｍｌ以下であることがより好ましく、１０ｓ／１００ｍｌ以下であることがさらに好ましい。透気度を２０ｓ／１００ｍｌ以下とすることにより、紙基材を通して金属層を視認しやすくできる。
なお、透気度が小さすぎると、金属層が透けすぎて意匠が不自然に感じられたり、紙基材の強度が低下したりする傾向がある。このため、透気度は３ｓ／１００ｍｌ以上であることが好ましく、５ｓ／１００ｍｌ以上であることがより好ましい。
【００１７】
紙基材は、その絵柄層側の表面のＪＩＳ  Ｂ０６０１：２００１に準拠したカットオフ値０．８ｍｍにおける算術平均粗さＲａが２．８μｍ以上であることが好ましく、３．０μｍ以上であることがより好ましい。本明細書において、カットオフ値とは、粗さ曲線用のカットオフ値（λｃ）のことをいう。
紙基材の絵柄層側の表面のＲａを２．８μｍ以上とすることにより、絵柄層の絵柄が圧力等でひび割れしやすくなり、金属層を視認しやすくすることができる。
なお、紙基材の絵柄層側の表面のＲａが大き過ぎると、絵柄層の形成時に絵柄に欠陥が生じやすくなる。このため、紙基材の絵柄層側の表面のＲａは５．０μｍ以下であることが好ましく、４．５μｍ以下であることがより好ましく、４．０μｍ以下であることがさらに好ましい。
【００１８】
紙基材は、絵柄層とは反対側の表面のＪＩＳ  Ｂ０６０１：２００１に準拠したカットオフ値０．８ｍｍにおける算術平均粗さＲａが３．０μｍ以下であることが好ましく、２．７μｍ以下であることがより好ましく、２．５μｍ以下であることがさらに好ましい。
紙基材の絵柄層とは反対側の表面のＲａを３．０μｍ以下とすることにより、紙基材と接着剤層との密着性を良好にすることができる。
紙基材の絵柄層とは反対側の表面のＲａの下限は特に限定されないが、１．０μｍ以上であることが好ましく、２．０μｍ以上であることがより好ましい。
なお、本明細書において、紙基材の算術平均粗さＲａは、包装材の流れ方向の任意の５箇所及び包装材の幅方向の任意の５箇所の合計１０箇所の測定値の平均値とする。
【００１９】
＜絵柄層＞
絵柄層は、包装材の意匠性を高めることを目的として、紙基材上の一部又は全面に形成される。
絵柄層は、例えば印刷により形成することができる。絵柄層は、図１のように単層であってもよいし、図２のように、２以上の層から形成されるものであってもよい。
【００２０】
絵柄層は、最も紙基材側に配置される絵柄層（図１の場合は第１絵柄層２１）が、紙基材の略全面に形成されていることが好ましい。基材側に配置される絵柄層を紙基材の略全面に形成することにより、包装材の外層側からの見え方（風合い）を均質化しやすくできる。略全面とは、紙基材の面積の８０％以上であることを意味し、好ましくは９０％以上、より好ましくは９５％以上、さらに好ましくは９９％以上である。
また、紙基材の略全面に形成する絵柄層はベタ印刷層であることが好ましい。
また、紙基材の略全面に形成した絵柄層上に形成する絵柄層（図２の場合は第２絵柄層２２及び第３絵柄層２３）は、部分的に形成することが好ましい。
【００２１】
絵柄層は、シアン、マゼンタ、イエロー、およびブラックのプロセスカラー並びにホワイトを加えた多色印刷によって形成できる他、絵柄を構成する個々の色の版を用意して行う特色による多色印刷等によっても形成できる。
【００２２】
絵柄層の絵柄は、木目調、コルク調、繊維調、石目調、文字、数字、図形、記号、風景、人物、動物、キャラクター等の通常の印刷で用いられる絵柄であれば、特に制限されることはない。これらの中でも、木目調、コルク調、繊維調及び石目調等の天然素材を表現した絵柄が好ましい。このような天然素材の絵柄と、そこから透けて見える金属層による局所的な金属光沢とが同居することにより、極めて独創的で優れた意匠性を付与することができる。
なお、絵柄層は、天然素材を表現した絵柄と、その他の絵柄とを組み合わせたものであってもよい。
【００２３】
包装材を平面方向から観察した場合、天然素材を表現した絵柄を、面積基準で３０％以上有することが好ましく、４０％以上有することがより好ましい。また、包装材を平面方向から観察した場合、その他の絵柄が形成されている箇所以外の箇所は、全て天然素材を表現した絵柄から形成されていることが好ましい。
天然素材に由来する絵柄と、その他の絵柄とを組み合わせる場合、例えば、下方に位置する絵柄層（図２の場合、第１絵柄層２１及び第２絵柄層２２）により天然素材に由来する絵柄を形成し、上方に位置する絵柄層（図２の場合、第３絵柄層２３）でその他の絵柄を形成する手段が挙げられる。
【００２４】
絵柄層はベタ印刷層を有し、ベタ印刷層が部分的に隙間を有することが好ましい。当該構成を有することにより、絵柄層のベタ印刷層を通して金属層を視認しやすくできる。
ベタ印刷層の隙間は、例えば、絵柄層を形成した後に包装材の厚み方向に圧力をかけたり、紙基材の表面近傍のみに印刷版がソフトタッチするように印刷することにより形成することができる。
また、該隙間の割合はベタ印刷層の０．０１〜１０％であることが好ましく、０．０５〜７％であることがより好ましく、０．１〜５％であることがさらに好ましい。面積割合を０．０１％以上とすることにより、金属光沢による意匠性を良好にしやすくできる。また、面積割合を１０％以下とすることにより、金属光沢がくどく感じることを抑制できる。
【００２５】
絵柄層の形成に用いられるインキ（絵柄層形成用インキ）としては、バインダー樹脂に顔料、染料等の着色剤、体質顔料、溶剤、安定剤、可塑剤、触媒、硬化剤等を適宜混合したものが使用される。
バインダー樹脂としては特に制限はなく、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。これらの樹脂は、単独又は２種以上を混合して使用できる。
【００２６】
絵柄層の厚みは、０．１〜５．０μｍとすることが好ましく、０．５〜４．５μｍとすることが好ましく、１．０〜４．０μｍとすることがさらに好ましい。絵柄層が２以上の層から形成される場合、各絵柄層の厚みの合計が前記範囲であることが好ましい。
絵柄層の厚みを０．１μｍ以上とすることにより、絵柄による意匠性を良好にしやすくできる。また、絵柄層の厚みを５．０μｍ以下とすることにより、絵柄層を通して金属層を視認しやすくできるとともに、紙基材の風合いを維持しやすくできる。
【００２７】
絵柄層中には、本発明の効果を阻害しない範囲で、酸化防止剤、紫外線吸収剤等の添加剤を含有しても良い。
絵柄層は、絵柄層を構成する各成分を含む絵柄層形成用インキを調製し、該インキを塗布し、必要に応じて乾燥、硬化することにより形成できる。絵柄層形成用インキは、密度が低い紙基材への塗布適性の観点から無溶剤であることが好ましい。また、紙基材の内部にインキが染み込むと、絵柄層がひび割れても金属層が視認しにくくなるが、無溶剤のインキは紙基材に染み込み難く、絵柄層がひび割れた際の金属層の視認性を良好にする点でも好ましい。
絵柄層を塗布する手段としては、グラビア印刷、オフセット印刷、フレキソ印刷が好ましく、グラビア印刷がより好ましい。
【００２８】
＜接着剤層＞
接着剤層は、紙基材と、紙基材の内層側に位置する層（主として金属層）との接着性を高めることを目的として、紙基材の内層側に形成される。
【００２９】
接着剤層は、例えば、ドライラミネート用接着剤を用いた方法により形成することができる。
ドライラミネート用接着剤としては、ポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、ポリイミド系接着剤、尿素樹脂及びメラミン樹脂等のアミノ樹脂系接着剤、フェノール樹脂系接着剤、エポキシ系接着剤、ポリウレタン系接着剤（例えば、ポリオールとイソシアネート化合物との硬化物）、反応型（メタ）アクリル酸系接着剤、クロロプレンゴム、ニトリルゴム及びスチレン−ブタジエンゴム等のゴム系接着剤、シリコーン系接着剤、アルカリ金属シリケート及び低融点ガラス等の無機系接着剤等が挙げられる。
ドライラミネート用接着剤を用いる場合、紙基材の内層側に配置される層（例えば金属層）上に該接着剤を塗布して接着剤層を形成し、該接着剤層と紙基材とをドライラミネートすることが好ましい。
【００３０】
また、接着剤層は、溶融押し出し法により形成することもできる。溶融押し出し法により形成した接着剤層は溶剤臭を無くすことができる点で好ましい。
溶融押し出し法用の接着剤は、溶融押し出し可能であり、かつ、接着性を付与できる樹脂であれば特に制限されることなく使用でき、例えば、エチレン−（メタ）アクリル酸共重合体及びエチレン−酢酸ビニル共重合体等が挙げられる。
【００３１】
接着剤層の厚みは、０．５〜１００μｍであることが好ましく、１〜５０μｍであることがより好ましい。
【００３２】
＜金属層＞
金属層としては、金属蒸着膜及び金属箔が挙げられる。これらの中でも、包装材の薄膜化の観点から金属蒸着膜が好ましい。
【００３３】
金属蒸着膜を構成する金属としては、インジウム、スズ、アルミニウム、ニッケル、銅、銀、金、白金、真鍮、クロム及び亜鉛等の金属、並びに、これらの合金等が挙げられる。
金属蒸着膜の形成方法としては、真空蒸着法、スパッタリング法、イオンプレーティング法等の物理的気相蒸着法（ＰＶＤ）が挙げられる。これらの中でも真空蒸着法が好ましい。すなわち、金属蒸着膜としては物理的気相蒸着膜が挙げられ、その中でも真空蒸着膜が好ましい。
金属蒸着膜の厚みは通常５〜５００ｎｍ程度である。
【００３４】
金属蒸着膜は、プラスチックフィルム上に形成することが好ましい。また、プラスチックフィルム上に金属蒸着膜を形成してなる金属蒸着フィルムは、金属蒸着膜側の面が接着剤層側を向くようにして積層することが好ましい。なお、金属蒸着膜を形成するプラスチックフィルムは、後述するシーラント層を兼ねたものであってもよい。
【００３５】
金属箔は、例えばアルミニウムが挙げられる。金属箔の厚みは通常４〜１２μｍ程度である。
【００３６】
＜シーラント層＞
本発明の包装材は、最内層にシーラント層を有することが好ましい。
シーラント層は、内層側の面が被包装物と直接接触し、被包装物を保護する役割を担うものである。また、シーラント層は、包装材を包装袋の形態にしやすくするために、内層側がヒートシール性を有していることが好ましい。
【００３７】
シーラント層４を構成する材料としては、例えば、低密度ＰＥ（ＬＤＰＥ）、直鎖状低密度ＰＥ（ＬＬＤＰＥ）、中密度ＰＥ（ＭＤＰＥ）、高密度ＰＥ（ＨＤＰＥ）、エチレン−酢酸ビニル共重合体、プロピレン単独重合体、エチレン−プロピレンブロック共重合体、エチレン−プロピレンランダム共重合体等のポリオレフィン系樹脂等が挙げられ、これらのうちの１種又は２種以上の樹脂を用いることができる。シーラント層４は、単層で構成されても、２層以上の多層で構成されてもよい。
シーラント層は、ヒートシールの際の収縮を抑制するために、前述した樹脂からなる無延伸のフィルムであることが好ましい。例えば、シーラント層は、無延伸プロピレンフィルム（ＣＰＰ）であることが好ましい。
【００３８】
シーラント層の厚みは、特に限定されるものではなく、通常、１０〜２００μｍ程度であることが好ましい。
【００３９】
＜補助基材＞
補助基材は、包装材の強度の向上や加工適性の向上、包装材の風合いの変化を目的としたり、任意の層（例えば金属蒸着膜）を形成するための基材として用いたりするために、必要に応じて設けられる層である。
補助基材の構成材料としては、例えば、プラスチックフィルムや紙等が挙げられる。補助基材は金属層よりも内層側に配置することが好ましい。また、包装材がシーラント層を有する場合、補助基材はシーラント層よりも内層側に配置することが好ましい。
【００４０】
補助基材としてのプラスチックフィルムは、ポリエチレン（ＰＥ）系やポリプロピレン（ＰＰ）系等のポリオレフィン系樹脂、環状ポリオレフィン系樹脂、ポリスチレン系樹脂、アクリロニトリル−スチレン共重合体（ＡＳ）樹脂、アクリロニトリル−ブタジエン−スチレン共重合体（ＡＢＳ）樹脂、ポリ（メタ）アクリル系樹脂、ポリカーボネート系樹脂、ポリビニルアルコール系樹脂、エチレン−ビニルアルコール共重合体（ＥＶＯＨ）、エチレン−ビニルエステル共重合体ケン化物、ポリエチレンテレフタレート（ＰＥＴ）やポリブチレンテレフタレート（ＰＢＴ）、ポリエチレンナフタレート（ＰＥＮ）等のポリエステル系樹脂、各種ナイロン（Ｎｙ）等のポリアミド系樹脂、ポリウレタン系樹脂、アセタール系樹脂、セルロース系樹脂、ポリ塩化ビニリデン系樹脂（ＰＶＤＣ）等が挙げられる。プラスチックフィルムは、一軸延伸又は二軸延伸されたものであってもよい。
【００４１】
また、補助基材としてのプラスチックフィルムは、メカニカルリサイクルによりリサイクルされたポリエチレンテレフタレート（以下、「再生ＰＥＴ」と称する場合がある。）を含むことが好ましく、５０〜９５質量％含むことがより好ましい。
メカニカルリサイクルとは、一般に、回収されたＰＥＴボトル等のポリエチレンテレフタレート樹脂製品を粉砕、アルカリ洗浄してＰＥＴ樹脂製品の表面の汚れ、異物を除去した後、高温・減圧下で一定時間乾燥してＰＥＴ樹脂の内部に留まっている汚染物質を拡散させ除染を行い、ＰＥＴ樹脂からなる樹脂製品の汚れを取り除き、再びＰＥＴ樹脂に戻す方法である。
【００４２】
補助基材としての紙は、密度が０．６７ｇ／ｃｍ３を越えるものが好ましい。また、補助基材としての紙は、坪量が４０〜６００ｇ／ｍ2程度のものが好ましい。
【００４３】
＜その他の層＞
包装材は、本発明の効果を阻害しない範囲で、表面保護層及び帯電防止層等のその他の層を有していてもよい。
【００４４】
＜鏡面光沢度＞
包装材は、包装材の外層側からＪＩＳ Ｚ８７４１：１９９７に準拠して測定した２０度鏡面光沢度の平均をＧ２０Ａ、前記２０度鏡面光沢度のバラツキをＧ２０σとした際に、下記式（１）を満たすことが好ましい。
０．０７≦Ｇ２０σ／Ｇ２０Ａ  （１）
【００４５】
バラツキを平均で除したパラメータは「変動係数」と呼ばれる。すなわち、式（１）では、２０度鏡面光沢度の変動係数が０．０７以上であることを規定している。２０度鏡面光沢度の変動係数が大きいことは、包装材の面内において、金属光沢の変化率が高いことを意味している。
２０度鏡面光沢度の変動係数を０．０７以上とすることにより、面内の金属光沢感が均一ではなくなるため、人工的な印象が抑制され、紙基材の風合いを活かした光沢感とすることができる。
式（１）において、Ｇ２０σ／Ｇ２０Ａは０．０９以上であることが好ましく、０．１０以上であることがより好ましい。
Ｇ２０σ／Ｇ２０Ａは、密度が０．６７ｇ／ｃｍ３以下の紙基材を用いること、絵柄層の一部に隙間を生じさせることなどにより、上記範囲にしやすくできる。
なお、Ｇ２０σ／Ｇ２０Ａが大き過ぎると、部分的に欠陥を有するような心証を与える場合がある。このため、Ｇ２０σ／Ｇ２０Ａは０．３０以下であることが好ましく、０．２０以下であることがより好ましい。
【００４６】
Ｇ２０Ａは、金属光沢を付与する観点から、２．０以上であることが好ましく、２．５以上であることがより好ましい。また、紙基材の風合いを維持する観点から、Ｇ２０Ａは１０．０以下であることが好ましく、７．０以下であることがより好ましく、５．０以下であることがさらに好ましい。
【００４７】
Ｇ２０Ａ及びＧ２０σは、２０箇所の測定値から算出することが好ましい。なお、絵柄層が多層の場合は、絵柄層の積層構成が実質的に同一である２０箇所で測定することが好ましい。
【００４８】
＜用途＞
本発明の包装材は、各種の包装紙及び包装袋として用いることができる。
【００４９】
［包装材の製造方法］
本発明の包装材の製造方法は、下記（１）〜（２）の工程を有するものである。
（１）密度が０．６７ｇ／ｃｍ３以下の紙基材の外層側に、絵柄層形成用インキを塗布し、絵柄層を形成する工程。
（２）密度が０．６７ｇ／ｃｍ３以下の紙基材の内層側に、接着剤層及び金属層を積層する工程。
【００５０】
工程（１）で用いる紙基材は、本発明の包装材の紙基材と同様のものを用いることができる。
また、工程（１）の絵柄層形成用インキは、上述したように、バインダー樹脂に顔料、染料等の着色剤、体質顔料、安定剤、可塑剤、触媒、硬化剤等を適宜混合したものが使用される。なお、絵柄層形成用インキは無溶剤であることが好ましい。
【００５１】
工程（２）において、接着剤層は、例えば、ドライラミネート法又は溶融押し出し法により形成することができる。
ドライラミネート法としては、金属層上にドライラミネート用接着剤を用いて接着剤層を形成し、紙基材に対して、接着剤層及び金属層を含む積層体をドライラミネートする手法が挙げられる。
溶融押し出し法としては、紙基材と金属層との間に溶融押し出し用接着剤を溶融押し出ししながら、紙基材と金属層とをラミネートする手法が挙げられる。
工程（２）の作業性を良好にする観点から、金属層は金属蒸着膜であることが好ましく、該金属蒸着膜はプラスチックフィルム上に形成されてなることが好ましい。
工程（１）及び工程（２）は、どちらを先に行ってもよい。
【００５２】
工程（１）の後には、包装材の厚み方向に圧力をかける工程（工程（１’））を行うことが好ましい。
工程（１’）を行うことにより、絵柄層に隙間を形成しやすくできる。絵柄層に隙間が生じる原因は、絵柄層のうち紙基材の繊維に密着していない箇所が、圧力が起因となりひび割れるためと考えられる。
【００５３】
工程（１’）において、包装材の厚み方向に圧力をかける手段は、ニップロールを用いる手段が挙げられる。より具体的には、フィードロールとニップロールとで包装材を挟み込んで搬送することにより、当該箇所（ロール間の細い帯状部）で包装材の厚み方向に圧力を付与することができる。
工程（１’）の圧力は０．１ＭＰａ〜０．８ＭＰａであることが好ましく、０．２ＭＰａ〜０．６ＭＰａであることがより好ましい。
工程（１’）は、工程（２）より先に行ってもよいし、後に行ってもよい。また、工程（１’）は、工程（２）と同時に行うこともできる。
【００５４】
［包装袋］
本発明の包装袋は、上述した本発明の包装材を用いてなるものである。
より具体的には、本発明の包装袋は、上述した本発明の包装材の少なくとも一部をシールして形成されてなるものである。シール部はシーラント層のヒートシール性を利用することが好ましい。
【００５５】
包装袋の形態は、筒型の胴への背シールと上下のシールがされたピロー袋（合掌袋）、三辺がシールされている三方シール袋、四辺がシールされている四方シール袋、袋の底が立体的に確保されており自立可能なスタンディングパウチ、両サイド又は底がＶ字型に畳まれているガゼット袋が挙げられる。
【００５６】
図３は、ピロー袋（合掌袋）２００の一実施形態を示す背面図である。
ピロー袋２００は、例えば、１枚の長方形のシート状の包装材１００の内層側（例えばシーラント層）をシールすることにより製袋される。シール部は、背シール部１０１、下シール部１０２及び上シール部１０３がある。
なお、ピロー袋（合掌袋）２００は図示しないノッチ部等の切れ込みを有していても良い。
【００５７】
本発明の包装材及び包装袋は、従来品とは全く異なる光沢感に基づく高度な意匠性を付与することができるものである。このような本発明の包装材及び包装袋によれば、消費者の購買意欲を喚起することができ、商業的成功も得られやすい。
【実施例】
【００５８】
次に、本発明を実施例により、さらに詳細に説明するが、本発明は、この例によってなんら限定されるものではない。
【００５９】
１．測定及び評価
実施例及び比較例で得られた包装材について、以下の測定及び評価を行った。結果を表１に示す。なお、測定時の雰囲気は、温度は２３℃±５℃、湿度４０〜６５％とした。また、測定開始前に、前記雰囲気にサンプルを３０分以上晒した。
【００６０】
１−１．紙基材の表面形状
実施例及び比較例で用いた紙基材の両表面に関して、ＪＩＳ  Ｂ０６０１：２００１に準拠したカットオフ値（λｃ）を０．８ｍｍとした際の算術平均粗さＲａを測定した。なお、測定は小坂研究所株式会社製の商品名ＳＥ−３４０を用い、以下の測定条件とした。
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・測定長さ：１０ｍｍ
・測定速度：０．０６ｍｍ／ｓ
・測定レンジ：±３２μｍ
・算出規格：ＪＩＳ−’０１規格
・形状除去：最小二重直線
・λｓ：２．５μｍ
【００６１】
１−２．鏡面光沢度
実施例及び比較例の包装材の外層側からＪＩＳ Ｚ８７４１：１９９７に準拠して２０度鏡面光沢度を２０箇所測定し、２０度鏡面光沢度の平均値（Ｇ２０Ａ）、及び、２０度鏡面光沢度の変動係数（Ｇ２０σ／Ｇ２０Ａ）を算出した。
【００６２】
１−３．意匠性
蛍光灯の照明下で実施例及び比較例の包装材を観察し、どのように見えるかを評価した。
【００６３】
２．包装材の作製
［実施例１］
紙基材１（密度：０．５９ｇ／ｃｍ３、坪量：２３．１ｇ／ｍ２、透気度：６ｓ／１００ｍｌ）の一方の面の全面に、印刷用インキを用いて、厚み１μｍ以下のクリーム色の第１絵柄層をグラビア印刷により形成した。次いで、第１絵柄層上に、印刷用インキを用いて、厚み１μｍ以下のセピア色の第２絵柄層をグラビア印刷により部分的に形成した。第１絵柄層及び第２絵柄層により、天然素材を表現した絵柄（クラフト紙を表現した絵柄）を形成した。
次いで、シーラント層（ＣＰＰ、エチレン−プロピレンブロック共重合体の単層フィルム、厚み２５μｍ）上に厚み５０ｎｍのアルミ蒸着膜が形成されてなる積層体１を準備し、該積層体のアルミ蒸着膜上に、ポリオール及びイソシアネート化合物を含む接着剤層形成用塗布液を塗布、乾燥して、厚み３μｍのポリウレタン系接着剤層を形成し、接着剤層、アルミ蒸着膜（金属層）及びシーラント層をこの順に有する積層体２を得た。
次いで、紙基材１の絵柄層を形成した面とは反対側の面に、積層体２の接着剤層側の面をニップロールで圧力（０．４ＭＰａ）をかけながらドライラミネートして、実施例１の包装材を得た。
実施例１の包装材は、絵柄層、紙基材、接着剤層、アルミ蒸着膜（金属層）及びシーラント層をこの順に有するものであった。
【００６４】
［比較例１］
紙基材１を紙基材２（密度：０．７３ｇ／ｃｍ３、坪量：２３．５ｇ／ｍ２、透気度：３６ｓ／１００ｍｌ）に変更した以外は、実施例１と同様にして、比較例１の包装材を得た。
【００６５】
【表１】
2020045116.tif 000003
【産業上の利用可能性】
【００６６】
本発明の包装材及び包装袋は、従来品とは全く異なる光沢感に基づく高度な意匠性を付与し得る点で有用である。また、本発明の包装材の製造方法は、前述した特性を備えた包装材を簡易に製造することができる点で有用である。
【符号の説明】
【００６７】
１０：紙基材
２１：第１絵柄層
２２：第２絵柄層
２２：第３絵柄層
２０：絵柄層
３０：接着剤層
４０：金属層
４１：金属蒸着膜
４２：金属箔
５０：シーラント層
１００：包装材
１０１：背シール部
１０２：下シール部
１０３：上シール部
２００：包装袋
【図１】
2020045116.tif 000004
【図２】
2020045116.tif 000005
【図３】
2020045116.tif 000006